(57)【要約】      （修正有）【課題】防炎性を有し、臭気発生もなく、柔軟性に優れると共に、遮音性に優れたカーテンを提供する。【解決手段】カーテンは、樹脂層を積層したカーテン１であって、表面樹脂層２と、該表面樹脂層２の下面側に積層された中間樹脂層３、該中間樹脂層３の下面側に積層された接着樹脂層４と、該接着樹脂層４の下面側に積層された基材層５からなり、前記中間樹脂層３はポリウレタン樹脂、充填材及び難燃剤を含有する。【選択図】図１
2016209181.tif 000002
【特許請求の範囲】
【請求項１】
樹脂層を積層したカーテンであって、表面樹脂層と、該表面樹脂層の下面側に積層された中間樹脂層、該中間樹脂層の下面側に積層された接着樹脂層と、該接着樹脂層の下面側に積層された基材層からなり、前記中間樹脂層はポリウレタン樹脂、充填材及び難燃剤を含有することを特徴とする遮音カーテン。
【請求項２】
前記充填材として、工業用ベンガラ、赤土ベンガラ、丹土ベンガラ、赤泥ベンガラ、パイプ状ベンガラ、鉄丹ベンガラ、ローハベンガラから選択される1種類または複数の充填材である請求項１に記載の遮音カーテン。
【請求項３】
前記カーテンのＪＩＳ  Ａ  １４４１−１：２００７に準拠して測定された１／３オクターブバンド中心周波数２５０Ｈｚ時の透過損失が５ｄＢ以上であり、５００Ｈｚ時の透過損失が１０ｄＢ以上であり、４０００Ｈｚ時の透過損失が２５ｄＢ以上である請求項１又は２に記載の遮音カーテン。
【請求項４】
前記中間樹脂層はポリウレタン樹脂１００重量部に対して充填材を５０〜２００重量部含有する請求項１〜３のいずれか１項に記載の遮音カーテン。
【請求項５】
前記中間樹脂層はポリウレタン樹脂１００重量部に対して難燃剤を２０〜１００重量部含有する請求項１〜４のいずれか１項に記載の遮音カーテン。
【発明の詳細な説明】
【技術分野】
【０００１】
本発明は、柔軟性と遮音性を有するカーテンに関する。
【背景技術】
【０００２】
従来より、高層建築物（高さ３１ｍを超える建築物）もしくは地下街、劇場、旅館、病院等の場所で使用されるカーテンは防炎性を有することが義務付けられています。さらに近年、カーテンに求められる性能として、遮音性を有するカーテンが求められるようになってきています。
【０００３】
遮音性を有するカーテン素材として様々なものが知られており、特許文献１には、「ＰＶＣ１０乃至３０重量部、ＥＶＡ５乃至２５重量部の合計量を１００重量部として、ＤＯＰ８乃至１００重量部、およびＢａＳＯ４  １１０乃至６００重量部を添加してなるプラスチックシート層内にガラスクロスを介在させ、表面にＰＶＣ化粧シートを融着」させた遮音カーテン用材料が記載されています。しかしながら、特許文献１のものは、その構成からわかるようにプラスチックシートそのもので、カーテン用材料としては固くなりすぎてドレープ性が悪く、ＰＶＣ製カーテンは、可塑剤を多量に含有しているので、特有の臭気があるし、このような可塑剤による臭気はシックハウス症候群の原因の１つとも言われている。また、長年の使用により可塑剤が揮発減量しカーテンとしての柔軟性が低下するという問題や、長年の使用により可塑剤が表面にブリードしてきて曇りを生じやすく外観体裁が悪くなるという問題もあった。
【特許文献１】特開平０６−００４０８１号公報
【発明の開示】
【発明が解決しようとする課題】
【０００４】
本発明は、かかる技術的背景を鑑みてなされたものであって、防炎性を有し、臭気発生もなく、柔軟性に優れると共に、かつ遮音性に優れたカーテンを提供することが目的である。
【課題を解決するための手段】
【０００５】
前記目的を達成するために、本発明は以下の手段を提供する。
【０００６】
[１] 樹脂層を積層したカーテンであって、表面樹脂層と、該表面樹脂層の下面側に積層された中間樹脂層、該中間樹脂層の下面側に積層された接着樹脂層と、該接着樹脂層の下面側に積層された基材層からなり、
前記中間樹脂層はポリウレタン樹脂、充填材及び難燃剤を含有することを特徴とする遮音カーテン。 
【０００７】
[２] 前記充填材として、工業用ベンガラ、赤土ベンガラ、丹土ベンガラ、赤泥ベンガラ、パイプ状ベンガラ、鉄丹ベンガラ、ローハベンガラから選択される1種類または複数の充填材である前項１に記載の遮音カーテン。
【０００８】
[３] 前記カーテンのＪＩＳ  Ａ  １４４１−１：２００７に準拠して測定された１／３オクターブバンド中心周波数２５０Ｈｚ時の透過損失が５ｄＢ以上であり、５００Ｈｚ時の透過損失が１０ｄＢ以上であり、４０００Ｈｚ時の透過損失が２５ｄＢ以上である前項１又は２に記載の遮音カーテン。
【０００９】
[４]前記中間樹脂層はポリウレタン樹脂１００重量部に対して充填材を５０〜２００重量部含有する前項１〜３のいずれか１項に記載の遮音カーテン。
【００１０】
[５]前記中間樹脂層はポリウレタン樹脂１００重量部に対して難燃剤を２０〜１００重量部含有する前項１〜４のいずれか１項に記載の遮音カーテン。
【発明の効果】
【００１１】
[１]の発明では樹脂層を積層したカーテンであって、表面樹脂層と、該表面樹脂層の下面側に積層された中間樹脂層、該中間樹脂層の下面側に積層された接着樹脂層と、該接着樹脂層の下面側に積層された基材層からなり、前記中間樹脂層はポリウレタン樹脂、充填材及び難燃剤を含有しているから、ポリ塩化ビニル樹脂（ＰＶＣ）で形成されたカーテンに発生していた特有の臭気発生もなくなり、柔軟性に優れている。さらに、充填材を含有しているから遮音性に優れた効果を発揮すると共に、難燃剤を含有しているから防炎性に優れた効果を発揮することができる。
【００１２】
[２]の発明では、充填材として、工業用ベンガラ、赤土ベンガラ、丹土ベンガラ、赤泥ベンガラ、パイプ状ベンガラ、鉄丹ベンガラ、ローハベンガラから選択される1種類または複数の充填材であるので、遮音性をさらに向上させることができる。
【００１３】
[３]の発明では、カーテンのＪＩＳ  Ａ  １４４１−１：２００７に準拠して測定された１／３オクターブバンド中心周波数２５０Ｈｚ時の透過損失が５ｄＢ以上であり、５００Ｈｚ時の透過損失が１０ｄＢ以上であり、４０００Ｈｚ時の透過損失が２５ｄＢ以上であるから、遮音性に優れたカーテンを提供することができる。
【００１４】
[４]の発明では、中間樹脂層はポリウレタン樹脂１００重量部に対して充填材を５０〜２００重量部含有するから、カーテンの遮音性をより一層向上させることができる。
【００１５】
[５]の発明では、中間樹脂層はポリウレタン樹脂１００重量部に対して難燃剤を２０〜１００重量部含有するから、カーテンの防炎性を向上させることができる。
【図面の簡単な説明】
【００１６】
【図１】本発明に係るカーテンの一実施形態を示す断面図である。
【発明を実施するための最良の形態】
【００１７】
本発明に係るカーテンの一実施形態を図面に基づいて説明する。図１に示すように、本実施形態のカーテン１は、樹脂層を積層したカーテン１であって、表面樹脂層２と、該表面樹脂層２の下面側に積層された中間樹脂層３、該中間樹脂層３の下面側に積層された接着樹脂層４と、該接着樹脂層４の下面側に積層された基材層５からなり、前記中間樹脂層３はポリウレタン樹脂、充填材及び難燃剤を含有することを特徴とする。
【００１８】
前記中間樹脂層３のポリウレタン樹脂については、従来から用いられているものを適宜用いることができる。例えば、ポリエステル系やポリエーテル系やポリカーボネート系、さらにはシリコーンやフッ素やアミノ酸等の共重合系のポリウレタン等が挙げられる。ポリウレタン樹脂で構成させることにより、ポリ塩化ビニル樹脂（ＰＶＣ）で形成されたカーテンに発生していた特有の臭気発生もなくなり、柔軟性に優れた効果を発揮することができる。
【００１９】
前記中間樹脂層３に含有する充填材として、工業用ベンガラ、赤土ベンガラ、丹土ベンガラ、赤泥ベンガラ、パイプ状ベンガラ、鉄丹ベンガラ、ローハベンガラから選択される1種類または複数の充填材であることが好ましい。この場合、遮音性に優れた効果を発揮することができる。
【００２０】
前記中間樹脂層３は、ポリウレタン樹脂成分１００重量部に対して充填材５０〜２００重量部を含有せしめることが好ましい。５０重量部未満では遮音性能が得られず、２００重量部を超えると防炎性が悪くなる。中でも７０〜１４０重量部であることがより好ましく、カーテンの遮音性をより一層向上させることができる。
【００２１】
前記中間樹脂層３を構成する難燃剤として、臭素系難燃剤、ハロゲン系難燃剤、水和金属系難燃剤、リン系難燃剤から選択される1種類または複数の難燃剤であることが好ましい。中でも水和金属系難燃剤及びリン系難燃剤の組み合わせがより好ましく、防炎性に優れた効果を発揮することができる。
【００２２】
前記中間樹脂層３は、ポリウレタン樹脂成分１００重量部に対して難燃剤２０〜１００重量部を含有せしめることが好ましい。２０重量部未満では防炎性が悪くなり、１００重量部を超えると遮音性を維持することができずコスト的にも好ましくない。中でも３０〜８０重量部であることがより好ましく、カーテンの防炎性を向上させることができる。
【００２３】
前記中間樹脂層３には、起泡剤、整泡剤、充填剤、架橋剤、増粘剤、硬化剤、硬化促進剤等の各種添加剤を適宜含有せしめてもよい。
【００２４】
前記中間樹脂層３における中間樹脂の塗布量が３００ｇ／ｍ２〜１０００ｇ／ｍ２が好ましく、３００ｇ／ｍ２未満では遮音性を得ることができず、１０００ｇ／ｍ２を超えると柔軟性を得ることができずコスト的にも好ましくない。中でも４００ｇ／ｍ２〜８００ｇ／ｍ２であることがより好ましい。
【００２５】
前記カーテン１のＪＩＳ  Ａ  １４４１−１：２００７に準拠して測定された１／３オクターブバンド中心周波数２５０Ｈｚ時の透過損失が５ｄＢ以上であり、５００Ｈｚ時の透過損失が１０ｄＢ以上であり、４０００Ｈｚ時の透過損失が２５ｄＢであるであることが好ましい。この場合には、遮音性に優れたカーテンを提供することができる。
【００２６】
前記表面樹脂層２を構成する樹脂成分としては、ポリウレタン樹脂で形成されてなる層であるのが好ましい。ポリウレタン樹脂で形成することにより、ポリ塩化ビニル樹脂（ＰＶＣ）で形成されたカーテンに発生していた特有の臭気発生もなくなり、柔軟性をさらに向上させることができる。
【００２７】
前記表面樹脂層２における表面樹脂の塗布量が１０ｇ／ｍ２〜１００ｇ／ｍ２が好ましく、１０ｇ／ｍ２未満では加工することができず、１００ｇ／ｍ２を超えると柔軟性が悪くなる。中でも１５ｇ／ｍ２〜５０ｇ／ｍ２であることがより好ましい。
【００２８】
前記接着樹脂層４を構成する樹脂成分としては、ポリウレタン樹脂で形成されてなる層であるのが好ましい。ポリウレタン樹脂で形成することにより、ポリ塩化ビニル樹脂（ＰＶＣ）で形成されたカーテンに発生していた特有の臭気発生もなくなり、柔軟性をより一層向上させることができる。
【００２９】
前記接着樹脂層４における接着樹脂の塗布量が２０ｇ／ｍ２〜１００ｇ／ｍ２が好ましく、２０ｇ／ｍ２未満では剥離強度を得ることができず、１００ｇ／ｍ２を超えると柔軟性がなくなり、コスト的にも好ましくない。中でも２５ｇ／ｍ２〜６０ｇ／ｍ２であることがより好ましい。
【００３０】
前記基材層５を構成する繊維としては、ポリエステル、ポリアミド、ポリアクリロニトリル等の合成繊維、綿、麻等の天然繊維、レーヨン、アセテート等の再生繊維等が挙げられ、中でもポリエステル繊維からなることが好ましい。
【００３１】
前記基材層５の目付が１５０ｇ／ｍ２〜７００ｇ／ｍ２が好ましく、１５０ｇ／ｍ２未満では遮音性を得ることができず、７００ｇ／ｍ２を超えると柔軟性がなくなり、コスト的にも好ましくない。中でも２００ｇ／ｍ２〜５００ｇ／ｍ２であることがより好ましい。
【００３２】
前記カーテン１の重量は６４０ｇ／ｍ２〜１４１０ｇ／ｍ２が好ましい。６４０ｇ／ｍ２未満では遮音性を得ることができず、１４１０ｇ／ｍ２を超えると柔軟性がなくなり、コスト的にも好ましくない。
【００３３】
本発明に係るカーテンの製造方法としては、特に限定されず、例えばドクターナイフ、コンマドクター、ロールコーター、リバースロールコーター、ロータリースクリーン等の公知の装置を用いて積層することにより製造することができる。
【００３４】
＜実施例１＞
離型紙の上に、ポリウレタン樹脂１００重量部に対して溶剤（ジメチルホルムアミド）を６０重量部、着色剤を２５重量部配合したウレタン樹脂溶液をドクターナイフ等の公知の手段により３０ｇ／ｍ２で塗布し、１８０℃で乾燥させて、表面樹脂層２を形成する。
【００３５】
次に、ポリウレタン樹脂１００重量部に対して充填材として工業用ベンガラを１１０重量部、難燃剤として水酸化アルミニウムを６０重量部、硬化剤を５重量部、溶剤（ジメチルホルムアミド）を５０重量部配合したポリウレタン樹脂溶液を表面樹脂層２の上にドクターナイフ等の公知の手段により６７０ｇ／ｍ２で塗布し、１８０℃で乾燥させて、中間樹脂層３を形成する。
【００３６】
次に、得られた中間樹脂層３の上にポリウレタン１００重量部に対して溶剤（ジメチルホルムアミド）を４５重量部、架橋剤を２０重量部、促進剤を２重量部配合したポリウレタン樹脂溶液をドクターナイフ等の公知の手段により４０ｇ／ｍ２で塗布した後、ポリエステルからなる目付２５０ｇ／ｍ２の基材層５とプレスロールで貼り合わせて、１８０℃で乾燥させて、図１に示すカーテン１を得た。
【００３７】
＜実施例２＞
充填材を６０重量部に設定した以外は、実施例１と同様にして、図１に示すカーテン１を得た。
【００３８】
＜実施例３＞
充填材を１８０重量部に設定した以外は、実施例１と同様にして、図１に示すカーテン１を得た。
【００３９】
＜実施例４＞
難燃剤を２５重量部に設定した以外は、実施例１と同様にして、図１に示すカーテン１を得た。
【００４０】
＜実施例５＞
難燃剤を９０重量部に設定した以外は、実施例１と同様にして、図１に示すカーテン１を得た。
【００４１】
＜実施例６＞
充填材を硫酸バリウムに設定した以外は、実施例１と同様にして、図１に示すカーテン１を得た。
【００４２】
＜比較例１＞
充填材を添加しない以外は、実施例１と同様にして、カーテンを得た。
【００４３】
＜比較例２＞
難燃剤を添加しない以外は、実施例１と同様にして、カーテンを得た。
【００４４】
【表１】
2016209181.tif 000003
【００４５】
＜柔軟性評価法＞
ＪＩＳ  Ｌ  １０９６：２０１０の８．２１剛軟性試験に準拠して、カーテンの剛難度（ｍｍ）を測定し、７０ｍｍ未満のものを「◎」とし、７０ｍｍ以上１００ｍｍ未満のものを「〇」とし、１００ｍｍ以上のものを「×」とし、「〇」以上を合格とした。
【００４６】
＜防炎性評価法＞
ＪＩＳ  Ｌ  １０９１−１９９９の８．１のＡ−２法（４５°メッケルバーナー法）に準拠して試験した。２分加熱後における残炎時間、残じん時間、炭化面積を測定し、次いで着炎６秒後における残炎時間、残じん時間、炭化面積を測定し、残炎時間が２秒未満、残じん時間が１０秒未満、炭化面積が２０ｃｍ２未満であれば「◎」とし、残炎時間が２秒以上５秒以下、残じん時間が１０秒以上２０秒以下、炭化面積が２０ｃｍ２以上４０ｃｍ２以下であれば「〇」とし、それ以外を「×」として、「〇」以上を合格とした。
【００４７】
＜遮音性評価法＞
遮音性の評価として、ＪＩＳ  Ａ  １４４１−１：２００７に準拠して、福井県工業技術センターに依頼して「透過損失」を測定し、１／３オクターブバンド中心周波数２５０Ｈｚ時の透過損失が５ｄＢ以上であり、５００Ｈｚ時の透過損失が１０ｄＢ以上であり、４０００Ｈｚ時の透過損失が２５ｄＢ以上であるものを「〇」とし、１／３オクターブバンド中心周波数２５０Ｈｚ時の透過損失が５ｄＢ未満であり、５００Ｈｚ時の透過損失が１０ｄＢ未満であり、４０００Ｈｚ時の透過損失が２５ｄＢ未満であるものを「×」とし、「〇」以上を合格とした。なお、測定条件は下記の通り。
記
気温：１２℃  湿度：４６％  気圧：１０１３ｈＰａ
実験室名      定常音圧発生器
実験室容積    ３８．９ｍ３    表面積  ６８．３ｍ２
実験室名      無響音場装置
実験室容積  １５９ｍ３    表面積  １７７ｍ２
周波数帯域  １００〜８０００Ｈｚ
【００４８】
表１から明らかなように、本発明の実施例１〜５のカーテンは、柔軟性、防炎性、遮音性のいずれにも優れていた。
【００４９】
これに対して、比較例１のカーテンは、遮音性が劣っていた。比較例２のカーテンは防炎性に劣っていた。
【産業上の利用可能性】
【００５０】
本発明に係るカーテンは、例えば、一般家庭、オフィス、高層建築物（高さ３１ｍを超える建築物）、劇場、旅館、病院等の場所で使用することができるが、遮音性が要求される場所に特に好適に用いることができる。
【符号の説明】
【００５１】
１・・・カーテン
２・・・表面樹脂層
３・・・中間樹脂層
４・・・接着樹脂層
５・・・基材層
【図１】
2016209181.tif 000004